СПОСОБ ОБРАБОТКИ СИНТЕТИЧЕСКИХ НИТЕЙ ДЛЯ ТЕКСТИЛЬНОЙ ПЕРЕРАБОТКИ
METHOD OF TREATMENT OF SYNTHETIC THREADS FOR TEXTILE PROCESSING

Изобретение относится к области производства и переработки арамидных волокон, в частности к финишной обработке комплексных арамидных нитей.
Известен способ, в котором для обработки полиэфирных волокон используют замасливатель НО-2 (ТУ 2484-014-05744685-2004), содержащий минеральное масло с температурой вспышки не ниже 150°С, эфир жирной кислоты и многоатомного спирта (эмульгатор), алкилполиоксиэтиленфосфат (антистатик), при следующем содержании компонентов, мас.%:
минеральное масло 82-88
эфир жирной кислоты и многоатомного спирта 3-6
алкилполиоксиэтиленфосфат 9-12.
Известен способ, в котором для обработки ацетатных волокон используют замасливатель А-1 (ТУ 2484-002-05744685-2002), содержащий минеральное масло с температурой вспышки не ниже 150°С, кокосовое масло, смесь эфиров жирных кислот, смесь алкилполиоксиэтиленфосфатов и алкилфосфатов при следующем содержании компонентов, мас.%:
минеральное масло
46-68
кокосовое масло
5-10
смесь эфиров жирных кислот
11-20
смесь алкилполиоксиэтиленфосфатов и алкилфосфатов
9-13
оксиэтилированные спирты
7-11
Указанные выше способы имеют недостатки, заключающиеся в том, что применяемые замасливатели имеют низкую термостойкость, обладают раздражающим запахом минеральных масел, вызывающим эффект аллергии, раздражение кожи и дыхательных органов, не имеют защиты от биопоражения, отсутствие которой приводит к потере защитного технологического слоя и появлению цветных пятен на нитях в процессе их хранения, которые трудно удаляются с волокна в процессе заключительной промывки суровых тканей.
-1
Прочность при разрыве арамидных нитей с нанесенными замасливателями А-1, Н-02 после текстильной переработки снижается до (20- 30)%. Это поведение объясняется данными ИК-спектров при измерениях интенсивностей полос поглощения валентных (N-H) колебаний в области частот (2800-3500) см. Измерения показывают снижение относительных показателей энергии межмолекулярных взаимодействий между бензимидазольными группировками арамидного волокна до (-30%) для А-1 и до (-20%) для Н-02.
Задача, на решение которой направлено предлагаемое изобретение, заключается в создании способа обработки комплексных арамидных нитей, исключающего перечисленные выше недостатки и обеспечивающего необходимый уровень физико-механических, антистатических, термостойких свойств.
Техническим результатом заявленного изобретения является повышение электропроводных свойств, обеспечение защиты от биопоражения при сохранении высоких физико-механических свойств арамидных нитей и исключение раздражающего запаха.
Указанный технический результат достигается тем, что в способе обработки синтетических нитей для текстильной переработки, характеризующемся нанесением на их поверхность обрабатывающей композиции, содержащей минеральное масло, эмульгатор и антистатик, согласно изобретению обрабатывающая композиция дополнительно содержит консервант для защиты от биопоражений, а обработке подвергают комплексные арамидные нити линейной плотности, не превышающей 110 текс, в процессе перемотки, причем используют термостойкое, не имеющее запаха масло с температурой вспышки не менее 180°C, смесь эфира жирной кислоты и окситилированного жирного спирта в качестве эмульгатора, алкилполиоксиэтиленфосфат в качестве антистатика при следующем соотношении компонентов, мас.%:
термостойкое масло
45-60
смесь эфира жирной кислоты и
окситилированного жирного спирта
20-30
алкилполиоксиэтиленфосфат
19,93-24,9
консервант
0,07-0,1,
при этом соотношение эфира жирной кислоты и окситилированного жирного спирта в смеси составляет 4:1, а в качестве консерванта используют производные изатиозолонов и оксалидинов.
Использование смеси эфира жирной кислоты и окситилированного жирного спирта в соотношении 4:1 позволяет эффективное удаление обрабатывающей композиции с волокна на стадии промывки.
Предложенный состав обрабатывающей композиции не обладает раздражающим запахом с аллергическим действием.
Рекомендуемая степень нанесения обрабатывающей композиции на нить 0,7-1,5% вес. При этом снижение разрывной нагрузки в процессе ткачества не превышает 15%, а относительного удлинения - не превышает 10%. Композиция обеспечивает повышение электропроводности нити на 3-4 порядка.
-1
Названный состав обрабатывающей композиции после нанесения на арамидные волокна обеспечивает повышение относительных показателей энергии водородных связей межмолекулярного взаимодействия между макромолекулами бензимидазольных группировок арамидных волокон на 20-35%. Для составов А-1 и Н-02 характерно снижение этого показателя в пределах (20-30) % соответственно. Эти данные подтверждены ИК-спектральными измерениями области (2800-3500) см.
Применение обрабатывающей композиции для арамидных нитей мульти- и микрофиламентных с линейной плотностью, не превышающей 110 текс.
Предложенный способ обработки комплексных арамидных нитей иллюстрируют следующие примеры.
Пример 1.
Обрабатывающую композицию наносят на комплексную арамидную нить, имеющую линейную плотность 14,3 текс, в процессе ее перематывания с целью формирования текстильных паковок (с копсов на бобины) на перемоточных машинах типа БП-260С (Россия), PCW (фирма Бармаг, Германия). Композицию наносят с помощью ролика, который вращается в ванне с обрабатывающей композицией. Регулированием параметров процесса, таких как скорость вращения валика, скорость прохождения перематываемой нити, уровень обрабатывающей композиции в ванне, устанавливают требуемую степень нанесения композиции на нить. В данном примере она составляет 1,5% вес.
Состав композиции для обработки нити, мас.%:
термостойкое масло
60
смесь эфира жирной кислоты и
окситилированного жирного спирта
20
алкилполиоксиэтиленфосфат
19,9
производные изатиозолонов и оксалидинов
0,1
запах
отсутствует
Обработанная нить имеет физико-механические, антистатические, термостойкие свойства, которые приведены в таблице.
Пример 2. Линейная плотность комплексной арамидной нити 29,4 текс.
По технологии примера 1 на комплексную арамидную нить наносят следующий состав обрабатывающей композиции, мас.%:
термостойкое масло
55
смесь эфира жирной кислоты и
оксиэтилированного жирного спирта
23
алкилполиоксиэтиленфосфат
21,9
производные изатиозолонов и оксалидинов
0,1
запах
отсутствует
Нанесение обрабатывающей композиции - 0,9% вес.
Обработанная нить имеет физико-механические, антистатические, термостойкие свойства, которые приведены в таблице.
Пример 3. Линейная плотность комплексной арамидной нити 58,8 текс.
По технологии примера 1 на комплексную арамидную нить наносят следующий состав обрабатывающей композиции, мас.%:
термостойкое масло
50
смесь эфира жирной кислоты и
оксиэтилированного жирного спирта
25
алкилполиоксиэтиленфосфат
24,93
производные изатиозолонов и оксалидинов
0,07
запах
отсутствует
Нанесение обрабатывающей композиции - 1,0% вес.
Обработанная нить имеет физико-механические, антистатические, термостойкие свойства, которые приведены в таблице.
Пример 4. Линейная плотность комплексной арамидной нити 110 текс.
По технологии примера 1 на комплексную арамидную нить наносят следующий состав обрабатывающей композиции, мас.%:
термостойкое масло
45
смесь эфира жирной кислоты и
оксиэтилированного жирного спирта
30
алкилполиоксиэтиленфосфат
24,93
производные изатиозолонов и оксалидинов
0,07
запах
отсутствует
Нанесение обрабатывающей композиции - 0,7% вес.
Обработанная нить имеет физико-механические, антистатические, термостойкие свойства, которые приведены в таблице.
Данные, приведенные в таблице, показывают, что обработанные заявленным способом комплексные арамидные нити имеют высокие физико-механические и термостойкие свойства, пониженные антистатические свойства за счет использования не обладающей раздражающим запахом обрабатывающей композиции, обеспечивающей повышение относительных показателей энергии межмолекулярного взаимодействия водородных связей между бензимидазольными группировками арамидных волокон на 20-35%, повышение электропроводности нитей на 3-4 порядка при степени нанесения 0,7-1,5% вес.
Таблица. Показатели арамидных нитей после обработки.